방향성 전기 강판은, 2 차 재결정 어닐링에 의해, 결정립을 110 003c#001003e# 방위 (이후, 고스 방위라고 한다) 로 집적시킴으로써, 우수한 자기 특성을 나타내는 것이 알려져 있다 (예를 들어, 특허문헌 1 참조).그리고, 자기 특성의 지표로는, 자장의 강도 : 800 A/m 에 있어서의 자속 밀도 B8 및 여자 주파수 : 50 ㎐ 의 교류 자장으로 1.7 T 까지 자화되었을 때의 강판 1 ㎏ 당의 철손 (鐵損) W17/50 이 주로 사용되고 있다.방향성 전기 강판에 있어서의 저철손화 수단의 하나로서, 2 차 재결정 어닐링 후의 결정립을 고스 방위에 고도로 집적시키는 것을 들 수 있다.     2 차 재결정 어닐링 후에, 고스 방위의 집적도를 높이기 위해서는, 첨예한 고스 방위 입자만이 우선적으로 성장하도록 입계 이동도차 (易動度差) 를 부여하는 것이 중요하다.     요컨대, 1 차 재결정판의 집합 조직을 소정의 조직으로 형성하는 것, 및 인히비터라고 불리는 석출물을 이용하여 고스 방위 이외의 재결정립의 성장을 억제하는 것이 중요하다.여기에, 첨예한 고스 방위 입자만이 우선 성장할 수 있는 소정의 1 차 재결정 조직으로는, 554 003c#225003e# 방위 입자, 12 4 1] 003c#014003e# 방위 입자가 알려져 있다.     이들 방위 입자를 1 차 재결정판의 매트릭스 중에 양호한 밸런스로 또한 고도로 집적시킴으로써, 2 차 재결정 어닐링 후에 고스 방위 입자를 고도로 집적시킬 수 있다.예를 들어, 특허문헌 2 에는, 1 차 재결정 어닐링판에 있어서, 강판의 표층 근방의 집합 조직이 Bunge 의 오일러각 표시로, φ1 = 0°, Φ = 15°, φ2 = 0°의 방위로부터 10°이내, 또는 φ1 = 5°,　Φ = 20°, φ2 = 70°의 방위로부터 10°이내에 극대 방위를 갖고, 또한 강판의 중심층의 집합 조직이, 동일하게 Bunge 의 오일러각 표시로, φ1 = 90°,　Φ = 60°, φ2 = 45°의 방위로부터 5°이내에 극대 방위를 갖는 경우에, 안정적으로 우수한 자기 특성을 나타내는 2 차 재결정 어닐링판이 얻어지는 것이 개시되어 있다.인히비터 이용 기술로는, 예를 들어 특허문헌 1 에 AlN, MnS 를 이용하는 방법이, 또 특허문헌 3 에 MnS, MnSe 를 이용하는 방법이 개시되어 있고, 모두 공업적으로 실용화되어 있다.이들 인히비터를 사용하는 방법은, 인히비터의 균일 미세 분산이 이상 상태이지만, 그 달성을 위해서는 열연 전의 슬래브 가열을 1300 ℃ 이상의 고온에서 실시해야 한다.     그러나, 고온 슬래브 가열에 수반하여, 슬래브 결정 조직의 과도한 조대화 (粗大化) 가 일어난다.     슬래브 조직은, 주로 열연 안정 방위인 100 003c#011003e# 방위이고, 이와 같은 슬래브 조직의 조대화는, 결과적으로 2 차 재결정을 크게 저해시켜, 자기 특성을 크게 열화시키는 원인이 된다.     이 때문에, 인히비터를 사용한 고온 슬래브 가열형의 방향성 전기 강판에서는, 열연시의 α- γ 변태를 이용하여 조대 슬래브 조직을 파괴할 목적에서, 소재 중에 C 를 0.03 ∼ 0.08 ％ 정도 함유시키는 것이 필수이다.     그렇다고는 해도, 제품판 중에 C 가 잔존하면 제품판의 자기 특성을 현저하게 열화시킨다.     이 때문에, 열연 후의 어느 공정에 있어서 탈탄 어닐링을 실시하여, 제품판 중의 C 량을 0.003 ％ 이하 정도로 저감시키는 것도 필수가 된다.이와 같이, 종래의 인히비터를 사용한 방향성 전기 강판의 제조 방법에 있어서는, 고온 슬래브 가열에 다대한 에너지를 필요로 하는 것, 또 탈탄 어닐링 공정을 필요로 하는 것 등에서, 제조 비용이 높아진다는 문제가 있었다.상기의 문제를 해결하기 위해서, 예를 들어 특허문헌 4 에는, 슬래브의 가열 온도를 1200 ℃ 이하의 낮은 온도로 하고, 슬래브 가열 단계에서는, 인히비터 형성 원소, 예를 들어 Al, N, Mn, S 등의 강 중에 대한 고용을 완전히 실시하지 않게 한다.     그리고, 탈탄 어닐링 후, 강환원성 분위기 중, 예를 들어 NH3 과 H2 의 혼합 분위기 중에서 강판을 주행시키는 상태하에서 어닐링함으로써, (Al, Si)N 을 주조성으로 하는 인히비터를 형성함으로써, 저온 슬래브 가열에 있어서도 고온 슬래브 가열과 같은 자기 특성을 발현시키는, 이른바 질화 처리 기술이 개시되어 있다.또, 특허문헌 5 에는, C ≤ 0.02 ％ 를 함유하는 규소강 슬래브에 대하여, 조 (粗) 열연 개시 온도를 1250 ℃ 이하로 하고, 900 ℃ 이상에서의 누적 압하율이 80 ％ 이상이고, 또한 적어도 1 패스는 35 ％ 이상의 압하율을 가하는 재결정 열연 후, 900 ℃ 이하에서의 누적 압하율이 40 ％ 이상이 되는 변형 축적 압연을 실시함으로써, 저 C 소재에 있어서도 슬래브 조직을 파괴하는 방법이 개시되어 있다.그러나, 이 방법에서는, Al, N 등의 인히비터 원소를 함유하고 있음에도 불구하고, 고온 슬래브 가열을 실시하지 않았기 때문에, 인히비터의 미세 석출이 일어나지 않고, 또 상기 서술한 바와 같은 질화 처리도 실시하고 있지 않기 때문에, 1 차 재결정립 성장 억제력이 부족하고, 자기 특성이 열화되는 문제가 있었다.     또한, 최종 냉간 압연 전의 어닐링 후의 냉각 조건에 규정이 없어, 고용 원소 (C, N 등) 량의 제어가 불충분하였다.또한, 특허문헌 6 에는, C : 0.0005 ∼ 0.004 ％ 를 함유하는 규소강 슬래브에 대하여, 1000 ℃ 내지 1200 ℃ 의 온도역에서 조열연을 개시하고, 필요에 따라 700 ℃ 내지 1100 ℃ 의 온도역에서 단시간 어닐링을 실시한 후, 1 회 또는 중간 어닐링을 사이에 두는 2 회 이상의 냉간 압연을 실시하고, 850 ℃ 내지 1050 ℃ 의 온도역에서 1 초 이상 200 초 이내의 가열 후, 강판을 주행시키는 상태에서 질화 처리를 실시하는 방법이 개시되어 있다.그러나, 이 방법에서도, 역시 Al, N 등의 인히비터 원소를 함유하고 있음에도 불구하고, 고온 슬래브 가열을 실시하지 않았기 때문에, 인히비터의 미세 석출이 불충분한 점에서, 1 차 재결정립 성장 억제력이 부족하고, 자기 특성이 열화되는 문제가 있었다.     또한, 최종 냉간 압연 전의 어닐링 후의 냉각 조건에 규정이 없어, 고용 원소 (C, N 등) 량의 제어가 불충분하였다.
이 문장들은 임의의 순서로 섞여 있습니다. 모든 문장을 활용하여 원본 단락의 순서와 내용을 올바른 순서로 재구성하세요.
#문장 리스트: ['    이들 방위 입자를 1 차 재결정판의 매트릭스 중에 양호한 밸런스로 또한 고도로 집적시킴으로써, 2 차 재결정 어닐링 후에 고스 방위 입자를 고도로 집적시킬 수 있다.예를 들어, 특허문헌 2 에는, 1 차 재결정 어닐링판에 있어서, 강판의 표층 근방의 집합 조직이 Bunge 의 오일러각 표시로, φ1 = 0°, Φ = 15°, φ2 = 0°의 방위로부터 10°이내, 또는 φ1 = 5°,\u3000Φ = 20°, φ2 = 70°의 방위로부터 10°이내에 극대 방위를 갖고, 또한 강판의 중심층의 집합 조직이, 동일하게 Bunge 의 오일러각 표시로, φ1 = 90°,\u3000Φ = 60°, φ2 = 45°의 방위로부터 5°이내에 극대 방위를 갖는 경우에, 안정적으로 우수한 자기 특성을 나타내는 2 차 재결정 어닐링판이 얻어지는 것이 개시되어 있다.인히비터 이용 기술로는, 예를 들어 특허문헌 1 에 AlN, MnS 를 이용하는 방법이, 또 특허문헌 3 에 MnS, MnSe 를 이용하는 방법이 개시되어 있고, 모두 공업적으로 실용화되어 있다.이들 인히비터를 사용하는 방법은, 인히비터의 균일 미세 분산이 이상 상태이지만, 그 달성을 위해서는 열연 전의 슬래브 가열을 1300 ℃ 이상의 고온에서 실시해야 한다.', '    이 때문에, 인히비터를 사용한 고온 슬래브 가열형의 방향성 전기 강판에서는, 열연시의 α- γ 변태를 이용하여 조대 슬래브 조직을 파괴할 목적에서, 소재 중에 C 를 0.03 ∼ 0.08 ％ 정도 함유시키는 것이 필수이다.', '    또한, 최종 냉간 압연 전의 어닐링 후의 냉각 조건에 규정이 없어, 고용 원소 (C, N 등) 량의 제어가 불충분하였다.', '    2 차 재결정 어닐링 후에, 고스 방위의 집적도를 높이기 위해서는, 첨예한 고스 방위 입자만이 우선적으로 성장하도록 입계 이동도차 (易動度差) 를 부여하는 것이 중요하다.', '    요컨대, 1 차 재결정판의 집합 조직을 소정의 조직으로 형성하는 것, 및 인히비터라고 불리는 석출물을 이용하여 고스 방위 이외의 재결정립의 성장을 억제하는 것이 중요하다.여기에, 첨예한 고스 방위 입자만이 우선 성장할 수 있는 소정의 1 차 재결정 조직으로는, 554 003c#225003e# 방위 입자, 12 4 1] 003c#014003e# 방위 입자가 알려져 있다.', '    또한, 최종 냉간 압연 전의 어닐링 후의 냉각 조건에 규정이 없어, 고용 원소 (C, N 등) 량의 제어가 불충분하였다.또한, 특허문헌 6 에는, C : 0.0005 ∼ 0.004 ％ 를 함유하는 규소강 슬래브에 대하여, 1000 ℃ 내지 1200 ℃ 의 온도역에서 조열연을 개시하고, 필요에 따라 700 ℃ 내지 1100 ℃ 의 온도역에서 단시간 어닐링을 실시한 후, 1 회 또는 중간 어닐링을 사이에 두는 2 회 이상의 냉간 압연을 실시하고, 850 ℃ 내지 1050 ℃ 의 온도역에서 1 초 이상 200 초 이내의 가열 후, 강판을 주행시키는 상태에서 질화 처리를 실시하는 방법이 개시되어 있다.그러나, 이 방법에서도, 역시 Al, N 등의 인히비터 원소를 함유하고 있음에도 불구하고, 고온 슬래브 가열을 실시하지 않았기 때문에, 인히비터의 미세 석출이 불충분한 점에서, 1 차 재결정립 성장 억제력이 부족하고, 자기 특성이 열화되는 문제가 있었다.', '    그러나, 고온 슬래브 가열에 수반하여, 슬래브 결정 조직의 과도한 조대화 (粗大化) 가 일어난다.', '    이 때문에, 열연 후의 어느 공정에 있어서 탈탄 어닐링을 실시하여, 제품판 중의 C 량을 0.003 ％ 이하 정도로 저감시키는 것도 필수가 된다.이와 같이, 종래의 인히비터를 사용한 방향성 전기 강판의 제조 방법에 있어서는, 고온 슬래브 가열에 다대한 에너지를 필요로 하는 것, 또 탈탄 어닐링 공정을 필요로 하는 것 등에서, 제조 비용이 높아진다는 문제가 있었다.상기의 문제를 해결하기 위해서, 예를 들어 특허문헌 4 에는, 슬래브의 가열 온도를 1200 ℃ 이하의 낮은 온도로 하고, 슬래브 가열 단계에서는, 인히비터 형성 원소, 예를 들어 Al, N, Mn, S 등의 강 중에 대한 고용을 완전히 실시하지 않게 한다.', '    그렇다고는 해도, 제품판 중에 C 가 잔존하면 제품판의 자기 특성을 현저하게 열화시킨다.', '    그리고, 탈탄 어닐링 후, 강환원성 분위기 중, 예를 들어 NH3 과 H2 의 혼합 분위기 중에서 강판을 주행시키는 상태하에서 어닐링함으로써, (Al, Si)N 을 주조성으로 하는 인히비터를 형성함으로써, 저온 슬래브 가열에 있어서도 고온 슬래브 가열과 같은 자기 특성을 발현시키는, 이른바 질화 처리 기술이 개시되어 있다.또, 특허문헌 5 에는, C ≤ 0.02 ％ 를 함유하는 규소강 슬래브에 대하여, 조 (粗) 열연 개시 온도를 1250 ℃ 이하로 하고, 900 ℃ 이상에서의 누적 압하율이 80 ％ 이상이고, 또한 적어도 1 패스는 35 ％ 이상의 압하율을 가하는 재결정 열연 후, 900 ℃ 이하에서의 누적 압하율이 40 ％ 이상이 되는 변형 축적 압연을 실시함으로써, 저 C 소재에 있어서도 슬래브 조직을 파괴하는 방법이 개시되어 있다.그러나, 이 방법에서는, Al, N 등의 인히비터 원소를 함유하고 있음에도 불구하고, 고온 슬래브 가열을 실시하지 않았기 때문에, 인히비터의 미세 석출이 일어나지 않고, 또 상기 서술한 바와 같은 질화 처리도 실시하고 있지 않기 때문에, 1 차 재결정립 성장 억제력이 부족하고, 자기 특성이 열화되는 문제가 있었다.', '방향성 전기 강판은, 2 차 재결정 어닐링에 의해, 결정립을 110 003c#001003e# 방위 (이후, 고스 방위라고 한다) 로 집적시킴으로써, 우수한 자기 특성을 나타내는 것이 알려져 있다 (예를 들어, 특허문헌 1 참조).그리고, 자기 특성의 지표로는, 자장의 강도 : 800 A/m 에 있어서의 자속 밀도 B8 및 여자 주파수 : 50 ㎐ 의 교류 자장으로 1.7 T 까지 자화되었을 때의 강판 1 ㎏ 당의 철손 (鐵損) W17/50 이 주로 사용되고 있다.방향성 전기 강판에 있어서의 저철손화 수단의 하나로서, 2 차 재결정 어닐링 후의 결정립을 고스 방위에 고도로 집적시키는 것을 들 수 있다.', '    슬래브 조직은, 주로 열연 안정 방위인 100 003c#011003e# 방위이고, 이와 같은 슬래브 조직의 조대화는, 결과적으로 2 차 재결정을 크게 저해시켜, 자기 특성을 크게 열화시키는 원인이 된다.']